【手続補正書】
【提出日】令和1年7月18日(2019.7.18)
【手続補正１】
【補正対象書類名】明細書
【補正対象項目名】０２５２
【補正方法】変更
【補正の内容】
【０２５２】
混合手順の間、全ての本発明の実施例は、良好で容易な混合性を示した。流動性は、混合の間に大きく改善した。本発明の実施態様の一部を以下の項目１−１５に記載する。
項目１
歯科で使用するためのグラスアイオノマー組成物を調製するためのパーツキットであって、ペーストＡとペーストＢとを含み、
ペーストＡが、
水、
酸反応性無機充填剤Ｃ、
非酸反応性充填剤Ａを含み、
ペーストＢが、
水、
ポリ酸、
錯化剤、
非酸反応性充填剤Ｂを含み、
非酸反応性充填剤Ｂの平均粒子サイズが、非酸反応性充填剤Ａの平均粒子サイズよりも大きく、
ペーストＡとペーストＢとを混合したときに得られる組成物の水の含有量が、２０重量％を下回る、パーツキット。
項目２
ペーストＡの水の含有量が、ペーストＢの水の含有量よりも少ない、項目１に記載のパーツキット。
項目３
前記非酸反応性充填剤Ａが、以下の特徴：
脱イオン水１０ｍＬ中で５分間撹拌した充填剤１ｇの分散体のｐＨ値：４〜７、
１０ｎｍ〜５００ｎｍの範囲内の平均粒子サイズを有する、のうちの少なくとも１つ以上により特徴づけられる、項目１又は２に記載のパーツキット。
項目４
前記非酸反応性充填剤Ｂが、以下の特徴：
脱イオン水１０ｍＬ中で５分間撹拌した充填剤１ｇの分散体のｐＨ値：４〜７、
１〜１０μｍの範囲内の平均粒子サイズを有する、のうちの少なくとも１つ以上により特徴づけられる、項目１〜３のいずれか一項に記載のパーツキット。
項目５
前記非酸反応性充填剤Ａが、シリカ、アルミナ、チタニア、ジルコニア、及びこれらの混合物から選択される、項目１〜４のいずれか一項に記載のパーツキット。
項目６
前記非酸反応性充填剤Ｂが、石英、窒化物、カオリン、ホウケイ酸ガラス、酸化ストロンチウム系ガラス、酸化バリウム系ガラス、シリカ、アルミナ、チタニア、ジルコニア、及びこれらの混合物から選択される、項目１〜５のいずれか一項に記載のパーツキット。
項目７
前記酸反応性無機充填剤Ｃが、以下の特徴：
脱イオン水１０ｍＬ中で５分間撹拌した充填剤１ｇの分散体のｐＨ値：６〜１０、
３〜１０μｍの範囲内の平均粒子サイズを有する、のうちの少なくとも１つ以上により特徴づけられる、項目１〜６のいずれか一項に記載のパーツキット。
項目８
前記酸反応性無機充填剤Ｃが、塩基性金属酸化物、金属水酸化物、ヒドロキシアパタイト、アルミノシリケートガラス、フルオロアルミノシリケートガラス、重量％によるＳｉ／Ａｌ比が１．５を下回るガラス、及びこれらの混合物から選択される、項目１〜７のいずれか一項に記載のパーツキット。
項目９
ペーストＡが、以下のパラメータ：
粘度：せん断速度１ｓ−１で測定して、２８℃で２００〜５０，０００、
密度：１．９〜２．８ｇ／ｃｍ３、
ｐＨ値：脱イオン水１０ｍＬ中に分散させて５分間撹拌したペーストＡ  １ｇについてｐＨ電極で測定して７〜１０、のうちの少なくとも１つ以上により特徴づけられる、項目８に記載のパーツキット。
項目１０
ペーストＢが、以下のパラメータ：
粘度：せん断速度１ｓ−１で測定して、２８℃で１，０００〜５０，０００、
密度：１．５〜２．０ｇ／ｃｍ３、
ｐＨ値：脱イオン水１０ｍＬ中に分散させて５分間撹拌したペーストＢ  １ｇについてｐＨ電極で測定して１〜４、のうちの少なくとも１つ以上により特徴づけられる、項目１〜９のいずれか一項に記載のパーツキット。
項目１１
ペーストＡが、
５〜１８重量％の量の水、
２０〜９０重量％の量の、３〜１０μｍの範囲内の平均粒子サイズを有し、かつ金属酸化物、金属水酸化物、ヒドロキシアパタイト、フルオロアルミノシリケートガラス、及びこれらの混合物から選択される、前記酸反応性無機充填剤Ｃ、
１〜５０重量％の量の、１０ｎｍ〜５００ｎｍの範囲内の平均粒子サイズを有し、かつシリカ、アルミナ、チタニア、ジルコニア、及びこれらの混合物から選択される、前記非酸反応性充填剤Ａを含み、
ペーストＢが、
７〜２０重量％の量の水、
３〜７０重量％の量の前記ポリ酸、
０．１〜１２重量％の量の前記錯化剤、
５〜６０重量％の量の、１〜１０μｍの範囲内の平均粒子サイズを有し、かつ石英、カオリン、シリカ、アルミナ、チタニア、ジルコニア、及びこれらの混合物から選択される、前記非酸反応性充填剤Ｂを含み、
重量％が、ペーストＡ又はペーストＢそれぞれの重量に対するものであり、
ペーストＡもペーストＢも、ペーストＡとペーストＢとを混合したときに得られる組成物の重量に対して１重量％を上回る量の重合性構成成分を含まないことを特徴とする、項目１〜１０のいずれか一項に記載のパーツキット。
項目１２
ペーストＡもペーストＢも、以下の構成成分：
約１重量％を上回る量の重合性構成成分、
１重量％を上回る量の、重合性構成成分を硬化するのに好適な開始剤構成成分、
１重量％を上回る量の阻害剤、
１重量％を上回る量の乾燥剤、のうちの少なくとも１種以上又は全てを含まず、
重量％が、ペーストＡ又はペーストＢそれぞれの重量に対するものである、項目１〜１１のいずれか一項に記載のパーツキット。
項目１３
項目１〜１３のいずれか一項に記載のパーツキットのペーストＡとペーストＢとを混合して混合物を得、前記混合物を硬化させることによって得ることができ、以下のパラメータ：
曲げ強度：ＥＮ−ＩＳＯ  ９９１７−２：２０１０に従って測定して２０ＭＰａを上回る、
圧縮強度：ＥＮ−ＩＳＯ  ９９１７−１／２００７に従って測定して１００ＭＰａを上回る、のうちの少なくとも１つ以上により特徴づけられる、歯科で使用するための硬化された組成物。
項目１４
２つのコンパートメントであるコンパートメントＡとコンパートメントＢとを備え、コンパートメントＡが、ペーストＡを含有し、コンパートメントＢが、ペーストＢを含有し、ペーストＡとペーストＢとが、項目１〜１３のいずれか一項に記載されたものであり、コンパートメントＡとコンパートメントＢとの双方が、ノズル又は静的混合チップのエントランスオリフィスを受けるための境界面を備える、項目１〜１２のいずれか一項に記載のパーツキットを貯蔵するための装置。
項目１５
歯科用セメント、歯科用充填材料、歯科用コアビルドアップ材料又は歯科用根管充填材料としての、又はそれらを調製するための、項目１３に記載の組成物、項目１４に記載の装置、又は項目１〜１２のいずれか一項に記載のパーツキットの使用。
【手続補正２】
【補正対象書類名】特許請求の範囲
【補正対象項目名】全文
【補正方法】変更
【補正の内容】
【特許請求の範囲】
【請求項１】
歯科で使用するためのグラスアイオノマー組成物を調製するためのパーツキットであって、ペーストＡとペーストＢとを含み、
ペーストＡが、
水、
酸反応性無機充填剤Ｃ、
非酸反応性充填剤Ａを含み、
ペーストＢが、
水、
ポリ酸、
錯化剤、
非酸反応性充填剤Ｂを含み、
非酸反応性充填剤Ｂの平均粒子サイズが、非酸反応性充填剤Ａの平均粒子サイズよりも大きく、
ペーストＡとペーストＢとを混合したときに得られる組成物の水の含有量が、２０重量％を下回る、パーツキット。
【請求項２】
ペーストＡの水の含有量が、ペーストＢの水の含有量よりも少ない、請求項１に記載のパーツキット。
【請求項３】
前記非酸反応性充填剤Ａが、以下の特徴：
脱イオン水１０ｍＬ中で５分間撹拌した充填剤１ｇの分散体のｐＨ値：４〜７、
１０ｎｍ〜５００ｎｍの範囲内の平均粒子サイズを有する、のうちの少なくとも１つ以上により特徴づけられる、請求項１又は２に記載のパーツキット。
【請求項４】
前記非酸反応性充填剤Ｂが、以下の特徴：
脱イオン水１０ｍＬ中で５分間撹拌した充填剤１ｇの分散体のｐＨ値：４〜７、
１〜１０μｍの範囲内の平均粒子サイズを有する、のうちの少なくとも１つ以上により特徴づけられる、請求項１〜３のいずれか一項に記載のパーツキット。
【請求項５】
前記非酸反応性充填剤Ａが、シリカ、アルミナ、チタニア、ジルコニア、及びこれらの混合物から選択される、請求項１〜４のいずれか一項に記載のパーツキット。
【請求項６】
前記非酸反応性充填剤Ｂが、石英、窒化物、カオリン、ホウケイ酸ガラス、酸化ストロンチウム系ガラス、酸化バリウム系ガラス、シリカ、アルミナ、チタニア、ジルコニア、及びこれらの混合物から選択される、請求項１〜５のいずれか一項に記載のパーツキット。
【請求項７】
前記酸反応性無機充填剤Ｃが、以下の特徴：
脱イオン水１０ｍＬ中で５分間撹拌した充填剤１ｇの分散体のｐＨ値：６〜１０、
３〜１０μｍの範囲内の平均粒子サイズを有する、のうちの少なくとも１つ以上により特徴づけられる、請求項１〜６のいずれか一項に記載のパーツキット。
【請求項８】
前記酸反応性無機充填剤Ｃが、塩基性金属酸化物、金属水酸化物、ヒドロキシアパタイト、アルミノシリケートガラス、フルオロアルミノシリケートガラス、重量％によるＳｉ／Ａｌ比が１．５を下回るガラス、及びこれらの混合物から選択される、請求項１〜７のいずれか一項に記載のパーツキット。
【請求項９】
ペーストＢが、以下のパラメータ：
粘度：せん断速度１ｓ−１で測定して、２８℃で１，０００〜５０，０００、
密度：１．５〜２．０ｇ／ｃｍ３、
ｐＨ値：脱イオン水１０ｍＬ中に分散させて５分間撹拌したペーストＢ  １ｇについてｐＨ電極で測定して１〜４、のうちの少なくとも１つ以上により特徴づけられる、請求項１〜８のいずれか一項に記載のパーツキット。
【請求項１０】
ペーストＡが、
５〜１８重量％の量の水、
２０〜９０重量％の量の、３〜１０μｍの範囲内の平均粒子サイズを有し、かつ金属酸化物、金属水酸化物、ヒドロキシアパタイト、フルオロアルミノシリケートガラス、及びこれらの混合物から選択される、前記酸反応性無機充填剤Ｃ、
１〜５０重量％の量の、１０ｎｍ〜５００ｎｍの範囲内の平均粒子サイズを有し、かつシリカ、アルミナ、チタニア、ジルコニア、及びこれらの混合物から選択される、前記非酸反応性充填剤Ａを含み、
ペーストＢが、
７〜２０重量％の量の水、
３〜７０重量％の量の前記ポリ酸、
０．１〜１２重量％の量の前記錯化剤、
５〜６０重量％の量の、１〜１０μｍの範囲内の平均粒子サイズを有し、かつ石英、カオリン、シリカ、アルミナ、チタニア、ジルコニア、及びこれらの混合物から選択される、前記非酸反応性充填剤Ｂを含み、
重量％が、ペーストＡ又はペーストＢそれぞれの重量に対するものであり、
ペーストＡもペーストＢも、ペーストＡとペーストＢとを混合したときに得られる組成物の重量に対して１重量％を上回る量の重合性構成成分を含まないことを特徴とする、請求項１〜９のいずれか一項に記載のパーツキット。